АНГОБ
ENGOBE

Изобретение касается составов ангобов, которые могут быть использованы в производстве керамических изделий декоративно-художественного назначения.
Известен ангоб, содержащий, мас.%: беложгущуюся глину (Часов-Ярскую) 13,5; каолин 32,5; полевой шпат 25,5; кварцевый песок 28,5. Вводом разнообразных окрашивающих добавок можно получить цветной ангоб. Такой ангоб наносят на поверхность изделий после утильного обжига при температуре 900°С, причем после нанесения ангоба изделия обжигают вторично при температуре 1280°С [1].
Задача изобретения состоит в снижении температуры обжига ангобированных изделий.
Технический результат достигается тем, что ангоб, включающий беложгущуюся глину, окрашивающую добавку, дополнительно содержит барит и стеклобой при следующем соотношении компонентов, мас.%: беложгущаяся глина 68,0-81,3; окрашивающая добавка 0,5-15,0; барит 10,0-15,0; стеклобой 5,0-7,0. Ангоб дополнительно содержит карбоксиметилцеллюлозу в количестве 0,1-0,2 мас.%.
В таблицах приведены составы ангоба.
Таблица 1
Компоненты
Состав, мас.%:
1
2
3
4
Глина
77,0
75,4
81,3
68,0
Окрашивающая добавка
- охра
-
6,5
-
-
- оксид кобальта
-
-
0,5
-
- оксид хрома
3,0
-
-
-
- оксид сурьмы
-
-
-
15,0
Стеклобой
5,0
6,0
6,0
7,0
Барит
15,0
12,0
12,0
10,0
Карбоксиметилцеллюлоза
-
0,1
0,2
-
2
2
3
2
3
2
2
2
2
3
2
3
2
2
2
2
Для приготовления ангоба рекомендуется использовать беложгущиеся глины следующих месторождений: Часов-Ярское, Веселовское, Латненское. Используют бой любого силикатного стекла: тарного (содержит, мас.%: SiO 73,0; AlO+FeO 3,0-3,5; CaO+MgO 10,0; NaO+KO 14,5), листового (содержит, мас.%: SiO 71,7; RO 2,0-2,4 (FeO не более 0,2); CaO 6,4-6,8; MgO 3,9-4,3; RO 14,5-14,9), электровакуумного для ламп дневного света (содержит, мас.%: SiO 69,5; MgO 3,5; CaO 5,5; BaO 5,0; NaO 12,5; KO 4,0) и т.д.
Компоненты дозируют в требуемых количествах. В шаровую мельницу загружают стеклобой и размалывают в течение 2-3 часов сухим способом, затем загружают беложгущуюся глину, выбранную окрашивающую добавку, барит, карбоксиметилцеллюлозу, заливают воду и проводят измельчение компонентов до остатка не более 2% на сетке №008. Влажность ангоба должна составлять 35-50%. Приготовленный ангоб наносят на поверхность отформованных керамических изделий. Ангобированные изделия подсушивают. Обжиг изделий проводят при температуре 1000-1100°C.
Источник информации
1. Чикильдин С.А. Украшение гончарных изделий ангобами. - М.: изд-во «Моск. Большевик», 1948. - С.91.